(57)【要約】  紫外線のみならず、可視光線においても良好なカチオン重合硬化性を有し、厚膜状態であっても硬化しわの発生がない光硬化型インクジェット印刷用インク組成物を提供するために、カチオン重合性化合物を光重合により硬化させる光硬化型インクジェット印刷用インク組成物において、当該光硬化型インクジェット印刷用インク組成物中に、４００ｎｍ未満の波長の光により開始剤機能が発現するカチオン重合開始剤の少なくとも１種を２〜１０質量％含有し、かつ４００ｎｍ以上の波長の光により増感機能が発現する増感剤の少なくとも１種を０．５〜３質量％含有することを特徴とする。【特許請求の範囲】
【請求項１】
カチオン重合性化合物を光重合により硬化させる光硬化型インクジェット印刷用インク組成物において、当該光硬化型インクジェット印刷用インク組成物中に、４００ｎｍ未満の波長の光により開始剤機能が発現するカチオン重合開始剤の少なくとも１種を２〜１０質量％含有し、かつ４００ｎｍ以上の波長の光により増感機能が発現する増感剤の少なくとも１種を０．５〜３質量％含有することを特徴とする光硬化型インクジェット印刷用インク組成物。
【請求項２】
２５℃における粘度が５〜５０ｍＰａ・ｓである請求の範囲第１項に記載の光硬化型インクジェット印刷用インク組成物。
【請求項３】
さらに顔料を含有する請求の範囲第１項または第２項に記載の光硬化型インクジェット印刷用インク組成物。
【請求項４】
前記増感剤が、アントラセン誘導体である請求の範囲第１項〜第３項のいずれかに記載の光硬化型インクジェット印刷用インク組成物。
【請求項５】
被記録材料に請求の範囲第１項〜第４項のいずれかに記載の光硬化型インクジェット印刷用インク組成物を１〜２０μｍの膜厚で印刷した後、可視光線で硬化して得られることを特徴とする印刷物。
【発明の詳細な説明】
【技術分野】
【０００１】
本発明は、光硬化型インクジェット印刷用インク組成物に関する。より詳しくは、紫外線のみならず、可視光線においても良好なカチオン重合硬化性を有し、厚膜状態においても内部まで均等に重合して、硬化ムラによるしわ（硬化しわ）が発生しにくい光硬化型インクジェット印刷用インク組成物に関する。
【背景技術】
【０００２】
光硬化型インクは、乾燥が早いこと、揮発性溶剤を含まず、環境に対して有害な成分の揮散がなく、様々な基材に印刷できる等の優れた性能を有すること、オフセット印刷、グラビヤ印刷、スクリーン印刷、凸版印刷の他、各種の塗工やインクジェット印刷などの幅広い分野で利用されてきている。【０００３】
とりわけ、インクジェット印刷は、基材の材質や形状を問わず、簡便・安価に画像を作成することができるため、ロゴ、図形や写真画像等の通常の印刷から、マーキング、カラーフィルター等の特殊印刷までの様々な分野に応用されており、光硬化型インクの性能と相まって、より良好な印刷物が得られるものとして期待が高まっている。【０００４】
このようなインクジェット印刷に使用する光硬化型インクジェット印刷用インク組成物として、一般的には、紫外線等の光照射によってラジカル重合して硬化する光硬化型インクジェット印刷用インク組成物が知られている（例えば、特開平０２−３１１５７０号公報参照）。しかし、この光硬化型インクジェット印刷用インク組成物は、酸素の存在下で硬化阻害を受ける、臭気が強い、さらに、皮膜の表面だけで急激に硬化が進んで、厚膜では硬化しわが発生する等の問題を有していた。【０００５】
そこで、上記問題を改良するため、近年、光照射によりカチオン重合して硬化する光硬化型インクジェット印刷用インク組成物が提案されている（例えば、特開平０９−１８３９２８号公報参照）。
【発明の開示】
【０００６】
しかし、カチオン重合型の光硬化型インクジェット印刷用インク組成物であっても、膜厚が厚い場合、硬化しわが発生するという問題を有するものであった。また、カチオン重合型の光硬化型インクジェット印刷用インク組成物としては、紫外線で硬化するものが主流であり、紫外線照射装置から紫外線が漏れ出たり、オゾンが多量に発生して人体に有害であるという問題も有していた。
【０００７】
そこで、本発明の課題は、紫外線のみならず、可視光線においても良好なカチオン重合硬化性を有し、厚膜状態であっても硬化しわの発生がない光硬化型インクジェット印刷用インク組成物を提供することである。
【０００８】
本発明者らは、上記の課題を解決するために鋭意検討した結果、光硬化型インクジェット印刷用インク組成物として、４００ｎｍ未満の波長の光により開始剤機能が発現するカチオン重合開始剤の少なくとも１種と、４００ｎｍ以上の波長の光により増感機能が発現する増感剤の少なくとも１種とを併用して使用することにより、上記課題を全て解決し得ることを見出し、本発明を完成するに至った。
【０００９】
すなわち、本発明は下記の光硬化型インクジェット印刷用インク組成物およびそれを使用して得られる印刷物に関する。
【００１０】
（１）カチオン重合性化合物を光重合により硬化させる光硬化型インクジェット印刷用インク組成物において、当該光硬化型インクジェット印刷用インク組成物中に、４００ｎｍ未満の波長の光により開始剤機能が発現するカチオン重合開始剤の少なくとも１種を２〜１０質量％含有し、かつ４００ｎｍ以上の波長の光により増感機能が発現する増感剤の少なくとも１種を０．５〜３質量％含有することを特徴とする光硬化型インクジェット印刷用インク組成物。
【００１１】
（２）２５℃における粘度が５〜５０ｍＰａ・ｓである前記（１）項に記載の光硬化型インクジェット印刷用インク組成物。
【００１２】
（３）さらに顔料を含有する前記（１）または（２）項に記載の光硬化型インクジェット印刷用インク組成物。
【００１３】
（４）前記増感剤が、アントラセン誘導体である前記（１）〜（３）項のいずれかに記載の光硬化型インクジェット印刷用インク組成物。
【００１４】
（５）被記録材料に前記（１）〜（４）項のいずれかに記載の光硬化型インクジェット印刷用インク組成物を１〜２０μｍの膜厚で印刷した後、可視光線で硬化して得られることを特徴とする印刷物。
【発明を実施するための最良の形態】
【００１５】
以下、本発明の光硬化型インクジェット印刷用インク組成物について詳細に説明する。【００１６】
本発明の光硬化型インクジェット印刷用インク組成物を構成する４００ｎｍ未満の波長の光により開始剤機能が発現するカチオン重合開始剤としては、公知のスルホニウム塩、アンモニウム塩、ジアリールヨードニウム塩、トリアーリルスルホニウム塩等が挙げられ、具体的には、トリアリールスルフォニウムヘキサフルオロフォスフェ−ト塩、ヨードニウム（４−メチルフェニル）（４−（２−メチルプロピル）フェニル）ヘキサフルオロフォスフェ−ト、トリアーリルスルフォニウムヘキサフルオロアンチモネート、３−メチル−２−ブテニルテトラメチレンスルフォニウムヘキサフルオロアンチモネート等が挙げられる。市販品の代表例としては、ＵＶＩ−６９９０（バイエル社製）、Ｕｖａｃｕｒｅ１５９１（ダイセル・サイテック（株）製）、ＣＧＩ−５５２、Ｉｒ２５０（以上、チバ・スペシャルティ・ケミカルズ（株）製）、ＳＰ−１５０、１５２、１７０、１７２、ＣＰ−７７（以上、旭電化工業（株）製）等が例示できる。このようなカチオン重合開始剤の使用量は、光硬化型インクジェットインク組成物中に２〜１０質量％の範囲であり、好ましくは４〜８質量％の範囲である。カチオン重合開始剤の使用量が前記範囲未満では、硬化性が低下する傾向があり、一方前記範囲を超えると、硬化しわが発生する他、金属を含有する開始剤では金属イオンが多く残存して環境に良くないなど問題が発生する傾向がある。【００１７】
本発明の光硬化型インクジェット印刷用インク組成物を構成する４００ｎｍ以上の波長の光により増感機能が発現する増感剤としては、９，１０−ジブトキシアントラセン、９，１０−ジエトキシアントラセン、９，１０−ジプロポキシアントラセン、９，１０−ビス（２−エチルヘキシルオキシ）アントラセン等の９，１０−ジアルコキシアントラセン（アルコキシ基としては炭素数１〜８のものが好ましい）等のアントラセン誘導体を挙げることができる。市販品の代表例としては、ＤＢＡ、ＤＥＡ（以上、川崎化成工業（株）製）等が例示できる。このような増感剤の使用量は、光硬化型インクジェット印刷用インク組成物中に０．５〜３質量％の範囲であり、好ましくは１〜２質量％の範囲である。増感剤の使用量が前記範囲未満では、可視光に対する硬化性が低下し、また、硬化しわが発生するという問題が生じる傾向があり、前記範囲を超えると、効果の向上が見られず、過剰添加となり好ましくない。【００１８】
さらに、４００ｎｍ以上に吸収波長を有する増感剤と４００ｎｍ未満に吸収波長を有するカチオン重合開始剤との合計使用量は、光硬化型インクジェット印刷用インク組成物中に２．５〜１３質量％の範囲が好ましく、より好ましくは５〜１０質量％の範囲である。【００１９】
次に、本発明の光硬化型インクジェット印刷用インク組成物を構成するカチオン重合性化合物としては、各種公知のカチオン重合性のモノマー、オリゴマーまたはポリマーが使用できる。例えば、エポキシ化合物、ビニルエーテル化合物、オキセタン化合物、オキソラン化合物、環状アセタール化合物、環状ラクトン化合物、チイラン化合物、チエタン化合物、スピロオルソエステル化合物、エチレン性不飽和化合物等から選択される１種または２種以上が挙げられる。【００２０】
＜エポキシ化合物＞
エポキシ化合物としては、モノマー、オリゴマーまたはポリマーのいずれも使用可能である。【００２１】
具体的には、従来公知の芳香族エポキシ化合物、脂環族エポキシ化合物、脂肪族エポキシ化合物等が挙げられる。【００２２】
芳香族エポキシ化合物としては、少なくとも１個の芳香族核を有する多価フェノールあるいはそのアルキレンオキサイド付加体とエピクロルヒドリンとの反応によって製造されるジまたはポリグリシジルエーテルであり、例えばビスフェノールＡあるいはそのアルキレンオキサイド付加体のジまたはポリグリシジルエーテル、水素添加ビスフェノールＡあるいはそのアルキレンオキサイド付加体のジまたはポリグリシジルエーテル、ならびにノボラック型エポキシ樹脂等が挙げられる。ここでアルキレンオキサイドとしては、エチレンオキサイド、プロピレンオキサイド、それらの混合物等が挙げられる。【００２３】
脂環式エポキシ化合物としては、少なくとも１個のシクロへキセンまたはシクロペンテン環等のシクロアルカン環を有する化合物を、過酸化水素、過酸等の適当な酸化剤でエポキシ化することによって得られる、シクロヘキセンオキサイドまたはシクロペンテンオキサイド含有化合物等が挙げられる。【００２４】
脂肪族エポキシ化合物としては、脂肪族多価アルコールあるいはそのアルキレンオキサイド付加体のジまたはポリグリシジルエーテル等があり、その代表例としては、エチレングリコールのジグリシジルエーテル、プロピレングリコールのジグリシジルエーテルまたは１，６−ヘキサンジオールのジグリシジルエーテル等のアルキレングリコールのジグリシジルエーテル、グリセリンあるいはそのアルキレンオキサイド付加体のジまたはトリグリシジルエーテル等の多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテル等のポリアルキレングリコールのジグリシジルエーテル等が挙げられる。ここでアルキレンオキサイドとしては、エチレンオキサイド及びプロピレンオキサイド等が挙げられる。【００２５】
これらのエポキシ化合物のうち、速硬化性を考慮すると、芳香族エポキシドおよび脂環式エポキシドが好ましく、特に脂環式エポキシドが好ましい。【００２６】
＜ビニルエーテル化合物＞
ビニルエーテル化合物としては、例えば、エチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、トリメチロールプロパントリビニルエーテル等のジまたはトリビニルエーテル化合物、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、オクタデシルビニルエーテル等のモノビニルエーテル化合物等が挙げられる。【００２７】
これらのビニルエーテル化合物のうち、硬化性、密着性、表面硬度を考慮すると、ジまたはトリビニルエーテル化合物が好ましく、特にジビニルエーテル化合物が好ましい。【００２８】
＜オキセタン化合物＞
オキセタン化合物としては、オキセタン環を有する化合物を有するものであり、特開２００１−２２０５２６号公報、特開２００１−３１０９３７号公報などに紹介されているような公知のあらゆるオキセタン化合物を使用できる。オキセタン化合物において、オキセタン環を５個以上有する化合物を使用すると、インク組成物の粘度が高くなるため、取扱いが困難になったり、またインク組成物のガラス転移温度が高くなるため、得られる硬化物の粘着性が十分でなくなってしまう。オキセタン化合物はオキセタン環を１〜４個有する化合物が好ましく、具体例としては３−エチル−３−ヒドロキシメチルオキセタン、１，４−ビス（（（３−エチル−３−オキセタニル）メトキシ）メチル）ベンゼンなどが挙げられる。【００２９】
＜オキソラン類＞
オキソラン類としては、テトラヒドロフラン、２，３−ジメチルテトラヒドロフラン等が挙げられる。【００３０】
＜環状アセタール類＞
環状アセタール類としては、トリオキサン、１，３−ジオキソラン、１，３，６−トリオキサンシクロオクタン等が挙げられる。【００３１】
＜環状ラクトン類＞
環状ラクトン類としては、β−プロピオラクトン、ε−カプロラクトン等が挙げられる。【００３２】
＜チイラン類＞
チイラン類としては、エチレンスルフィド、１，２−プロピレンスルフィド、チオエピクロロヒドリン等挙げられる。【００３３】
＜チエタン類＞
チエタン類としては、３，３−ジメチルチエタン等が挙げられる。【００３４】
＜スピロオルソエステル類＞
スピロオルソエステル類としては、エポキシ化合物とラクトンとの反応によって得られるスピロオルソエステル類等が挙げられる。【００３５】
＜エチレン性不飽和化合物類＞
エチレン性不飽和化合物類としては、ビニルシクロヘキサン、イソブチレン、ポリブタジエン等が挙げられる。【００３６】
本発明の光硬化型インクジェット印刷用インク組成物においては、インク組成物の粘度、硬化速度などの点から、前記カチオン重合性化合物はインク組成物中に５０〜９７．５質量％の範囲が好ましく、より好ましくは７０〜９５質量％、特に好ましくは８０〜９５質量％である。【００３７】
また、本発明の光硬化型インクジェット印刷用インク組成物には、必要に応じ着色剤を含有させることができる。着色剤としては、光硬化型インクジェット印刷用インク組成物で従来から使用されているものが特に制限なく使用できるが、インク組成物に良好に分散し、耐光性の優れた有機または無機顔料が好ましい。【００３８】
具体的には、染料レーキ顔料、アゾ系、ベンズイミダゾロン系、フタロシアニン系、キナクリドン系、アントラキノン系、ジオキサジン系、インジゴ系、チオインジコ系、ペリレン系、ペリノン系、ジケトピロロピロール系、イソインドリノン系、ニトロ系、ニトロソ系、アンスラキノン系、フラバンスロン系、キノフタロン系、ピランスロン系、インダンスロン系の顔料等が、無機顔料としては、カーボンブラック、酸化チタン、ベンガラ、黒鉛、鉄黒、酸化クロムグリーン、水酸化アルミニウム等が挙げられる。【００３９】
顔料を使用する場合の好ましい使用量は、光硬化型インクジェット印刷インク組成物中に１〜２０質量％である。顔料の使用量が前記範囲未満では、得られる印刷物の画像品質が低下する傾向があり、一方前記範囲を超えると、光硬化型インクジェット印刷用インク組成物の粘度特性に悪影響を与える傾向がある。【００４０】
また、本発明の光硬化型インクジェット印刷用インク組成物には、必要に応じ溶剤を含有させることができる。溶剤としては、常圧（１．０１３×１０2ｋＰａ）における沸点が１５０℃〜２２０℃の溶剤が使用できる。具体的には、エステル系有機溶剤、エーテル系有機溶剤、エーテルエステル系有機溶剤、ケトン系有機溶剤、芳香族炭化水素溶剤、含窒素系有機溶剤等が例示できる。ただし、インク組成物の硬化性、使用環境の安全性などの点から、有機溶剤は極力使用しないのが好ましい。【００４１】
さらに、本発明の光硬化型インクジェット印刷用インク組成物には、必要に応じて種々の機能性を発現させるため、各種の添加剤を添加することができる。具体的には、光安定化剤、表面処理剤、界面活性剤、粘度低下剤、酸化防止剤、老化防止剤、架橋促進剤、重合禁止剤、可塑剤、防腐剤、ｐＨ調整剤、消泡剤、保湿剤、分散剤等が挙げられる。【００４２】
本発明の光硬化型インクジェット印刷用インク組成物は、良好なインク吐出性能、厚膜の印刷塗膜を得るなどの観点から、２５℃における粘度が５〜５０ｍＰａ・ｓであるのが好ましく、より好ましく５〜３０ｍＰａ・ｓである。【００４３】
次に、光硬化型インクジェット印刷用インク組成物を印刷、硬化する方法について説明する。具体的には、光硬化型インクジェット印刷用インク組成物を被記録材料に吐出した後、被記録材料に着弾した光硬化型インクジェット印刷用インク組成物を光で露光し硬化させる。【００４４】
特に、４００ｎｍ以上に吸収波長を有する増感剤（アントラセン誘導体が好ましい）を併用するので、光硬化型インクジェット印刷用インク組成物を２０μｍまで厚膜にしても、従来技術で硬化することが難しいとされていた可視光線での硬化が可能となり、硬化ムラによるしわ（硬化しわ）の発生がなくなる。なお、得られる塗膜の膜厚は１〜２０μｍが好ましい。【００４５】
本発明において、着弾した光硬化型インクジェット印刷用インク組成物を硬化しうる光エネルギー源としては、可視光線、紫外線、電子線等が挙げられるが、環境等の観点からは、可視光線が好ましい。必要に応じて、可視光線と紫外線、電子線等の光を併用して使用することができる。【００４６】
また、上記被記録材料としては、特に限定されず、紙、プラスチックフィルム、カプセル、ジェル、金属箔、ガラス、木材、布等が挙げられる。インクジェット印刷法では非接触印刷が可能であるので、被記録材料の形状は広範なものが使用できる。
【実施例】
【００４７】
以下に実施例をあげて本発明をさらに詳細に説明するが、本発明はこれらの実施例に限定されるものではない。なお、特に断りのない限り、「％」は「質量％」を意味し、「部」は質量部を表す。【００４８】
以下の実施例、比較例で使用する材料はつぎの通りである。【００４９】
＜開始剤＞
・４００ｎｍ以上の波長の光により増感機能が発現する増感剤
アントラセン誘導体〔ＤＢＡ（９，１０−ジブトキシアントラセン）、川崎化成工業（株）製〕
アントラセン誘導体〔ＤＥＡ（９，１０−ジエトキシアントラセン）、川崎化成工業（株）製〕
・４００ｎｍ未満の波長の光により増感機能が発現するカチオン重合開始剤
Ｕｖａｃｕｒｅ１５９０（トリアリールスルフォニウムヘキサフルオロフォスフェート）、ダイセル・サイテック（株）製）
ＳＰ−１５０（トリアリールスルフォニウムヘキサフルオロフォスフェート、旭電化工業（株）製）【００５０】
＜顔料分散剤＞
アジスパーＰＢ８２１（味の素（株）製）【００５１】
＜カチオン重合性化合物＞
セロキサイト３０００（ダイセル・サイテック（株）製、脂環型希釈用エポキシ化合物）
セロキサイド２０２１Ｐ（ダイセル・サイテック（株）製、脂環型エポキシ樹脂）
ＯＸＴ−１０１（３−エチル−３−ヒドロキシメチルオキセタン、東亜合成（株）製）
ＤＶＥ−３（トリエチレングリコールジビニルエーテル、ＩＳＰジャパン（株）製）【００５２】
実施例１〜９および比較例１、２
＜光硬化型インクジェット印刷用インク組成物の調製＞
顔料（ピグメントブルー１５：４）と顔料分散剤（アジスパーＰＢ８２１、味の素（株）製）とカチオン重合性化合物〔ＤＶＥ−３（トリエチレングリコールジビニルエーテル、ＩＳＰジャヤパン（株）製）〕とを配合比率（質量比）が２２／８．８／６９．２となるように配合した混合物をアイガミル（メディアとして直径０．５ｍｍのジアコニアビーズを使用）を用いて分散させてコンクベースを得た。得られたコンクベースを用いて、表１の配合組成（質量％）となるように配合し、実施例１〜９、比較例１、２の光硬化型インクジェット印刷用インク組成物を得た。得られた光硬化型インクジェット印刷用インク組成物の粘度は、１７〜１８ｍＰａ・ｓであった。【００５３】
＜光硬化型インクジェット印刷用インク組成物の印刷＞
ピエゾ型インクジェットノズルを備えたインクジェット記録装置に上記実施例１〜９、比較例１、２の光硬化型インクジェット印刷用インク組成物をそれぞれ充填し、ポリエチレンテレフタレートフィルム（膜厚１００μｍ）上へ連続して印字し、各画像を得た。【００５４】
上記各光硬化型インクジェット印刷用インク組成物の吐出性は良好で所定の膜厚の画像が得られた。【００５５】
＜光硬化型インクジェット印刷用インク組成物の性能評価＞
実施例１〜９、比較例１、２で得られた光硬化型インクジェットインク組成物をポリエチレンテレフタレートフィルム（膜厚１００μｍ）に所定の膜厚（１６μｍ）となるようにバーコーターで塗布し、ついでコンベア式光照射装置（ヘレウス社製ＳＴＭ−２５０Ｅ−１６、ランプ：Ｚ−８ランプ（メタルハライドタイプ））を用いて硬化させた。下記の方法で硬化速度、硬化しわを評価した。結果を表１に示す。【００５６】
（硬化速度）
前記コンベア式光線照射装置において、１２０Ｗ×２５ｍ／ｍｉｎ、ＵＶ積算光量７０ｍＪ／ｃｍ2〔ＵＶ積算光量は、測定器としてＥＩＴ社製ＵＶＩＭＡＰ（ＵＭ  ３６５Ｈ−Ｓ）を用い、測定レンジ：２５０−２６０ｎｍ、２８０−３２０ｎｍ、３２０−３９０ｎｍ、３９５−４４５ｎｍでの照射量を測定して求めた）の照射条件で表面タックがなくなるまでのパス回数にて評価した。【００５７】
（硬化しわ）
前記コンベア式光照射装置において、６０Ｗ×２３ｍ／ｍｉｎの照射条件で表面タックがなくなるまでのパス回数で硬化した塗膜の表面に硬化しわがあるかどうか目視にて評価した。
○：硬化しわがないもの
×：硬化しわがあるもの【００５８】
【表１】
2007040220.tif 000002
【００５９】
表１の結果から、本発明の光硬化型インクジェット印刷用インク組成物（実施例１〜９）においては、厚膜であっても硬化しわのない硬化塗膜が得られることがわかる。なお、前記硬化試験では、光照射にメタルハライドランプ（波長４００ｎｍ未満の紫外光と波長４００ｎｍ以上の可視光を含む）を使用しているが、塗膜の上に４００ｎｍ未満の紫外光をカットするＵＶカットフィルムを重ね、その上からメタルハライドランプで照射しても良好に硬化することがわかっている。
【産業上の利用可能性】
【００６０】
本発明の光硬化型インクジェット印刷用インク組成物においては、４００ｎｍ未満の波長の光により開始剤機能が発現するカチオン重合開始剤の少なくとも１種と４００ｎｍ以上の波長の光により増感機能が発現する増感剤の少なくとも１種との併用により、印刷されたインク組成物の膜厚が厚い場合であっても硬化しわの発生がない。【００６１】
さらに本発明の光硬化型インクジェット印刷用インク組成物は、紫外線のみならず、可視光線によっても良好なカチオン重合性を有する。その場合は紫外線による硬化に伴う問題点（紫外線照射装置からの紫外線の漏出、オゾンの多量発生等）が解消される。
【国際調査報告】
2007040220.tif 000003
2007040220.tif 000004